(57)【要約】【課題】  昇華転写で捺染された図柄の鮮明性と色の深みに優れた電気植毛繊維製品を提供する。【解決手段】  繊維が電気植毛された立毛品に昇華転写捺染された電気植毛繊維製品であって、該繊維の少なくとも一部がポリトリメチレンテレフタレート系繊維である電気植毛繊維製品。【選択図】  なし【特許請求の範囲】
【請求項１】
繊維が電気植毛された立毛品に昇華転写捺染された電気植毛繊維製品であって、該繊維の少なくとも一部がポリトリメチレンテレフタレート系繊維であることを特徴とする電気植毛繊維製品。
【発明の詳細な説明】
【技術分野】
【０００１】
本発明は、電気植毛繊維製品に関し、特に鮮明で色の深みを有する昇華転写捺染された電気植毛繊維製品に関する。
【背景技術】
【０００２】
従来、電気植毛繊維製品用の繊維としては、レーヨン繊維、ポリアミド系繊維等が多く利用されている。近年、これらの繊維を用いた電気植毛繊維製品ではますます高級化が指向され、各種プリントによる意匠性の向上の要求が高まっている。
【０００３】
昇華転写捺染は乾熱、短時間で繊細なデザインの捺染布が得られることは知られている。ところが、ポリアミド系繊維を用いた昇華転写捺染された電気植毛繊維製品では色の深みや図柄の鮮明性に劣るため、意匠性に富んだ多色性を発揮できないという問題がある。
【０００４】
一方、特許文献１には、ポリトリメチレンテレフタレート系繊維からなる布帛に昇華転写捺染すると鮮明な図柄を有する捺染布を得られること、及びダブルラッセルやダブルベルベット等の立体編織物、及びこれらをセンターカットした立毛生地、起毛品に適用した場合により効果的であることが開示されている。
【０００５】
しかしながら、これらの立毛生地や起毛品は、立毛した繊維の直線性や平行性、基材との垂直性、及び布帛表面の平滑性が充分ではないため、図柄の鮮明性や色の深みという点では不充分であり、より高級感を有する立毛製品が求められている。
【特許文献１】特開２００４−１７６２０３号公報
【発明の開示】
【発明が解決しようとする課題】
【０００６】
本発明の課題はこのような現状に鑑みて行われたもので、図柄の鮮明性と色の深みに優れた、電気植毛繊維製品を提供するものである。
【課題を解決するための手段】
【０００７】
本発明者らは、立毛製品に使用する繊維素材や立毛製品の製造方法、染料を含めた昇華転写捺染条件と鮮明性、色の深みについて鋭意検討した結果、特定の繊維素材を電気植毛した立毛製品に昇華転写捺染することにより課題が解決されることを究明し、本発明に到達した。
【０００８】
すなわち、本発明は、繊維が電気植毛された立毛品に昇華転写捺染された電気植毛繊維製品であって、該繊維の少なくとも一部がポリトリメチレンテレフタレート系繊維であることを特徴とする電気植毛繊維製品である。
【発明の効果】
【０００９】
本発明によれば、立毛した繊維の直線性や平行性、基材との垂直性、及び布帛表面の平滑性に優れるため、図柄の鮮明性と色の深みに優れた電気植毛繊維製品が得られる。
【発明を実施するための最良の形態】
【００１０】
本発明の電気植毛繊維製品は、電気植毛用の基材表面に繊維がパイルとして電気植毛された製品であり、該繊維の少なくとも一部がポリトリメチレンテレフタレート系繊維であることが必要である。
パイル部におけるポリトリメチレンテレフタレート系繊維の割合は、質量％で、好ましくは３０％以上、より好ましくは５０％以上、さらに好ましくは７０％以上、最も好ましくは８０％以上である。ポリトリメチレンテレフタレート系繊維の混率が３０％未満では、本発明の目的達成が不十分となる。
【００１１】
ポリトリメチレンテレフタレート系繊維以外の繊維としては、ポリエチレンテレフタレート繊維、カチオン染料可染ポリエチレンテレフタレート繊維、ポリブチレンテレフタレート繊維、ナイロン６繊維、ナイロン６６繊維、ポリエチレン繊維、及びこれらの繊維のラスター違い（ブライト、セミダル、フルダル）繊維や異型断面繊維、原着繊維、先染め繊維等、本発明の目的を損なわない範囲で所望の各種繊維を用いることができる。
【００１２】
一般に立毛製品では、製品の表面は立毛した繊維の断面が並んだ形になっている。そのため、昇華転写捺染された繊維の断面ばかりが見える場合は、図柄が鮮明性に見え、色の深みも増す。ところが、直線性や平行性、基材との垂直性、及び布帛表面の平滑性が低いと、立毛繊維の断面よりも、立毛繊維の側面表面に吸着された染料の発色と側面の光の反射を視覚に感じることにより、色の深みが不足した布帛となってしまう。
【００１３】
本発明の電気植毛繊維製品は、ダブルラッセルやダブルベルベット等の立体編織物をセンターカットした立毛生地や起毛品に比べると、立毛した繊維の直線性や平行性、基材との垂直性、及び布帛表面の平滑性に優れるため、図柄が極めて鮮明に見え、色の深みも著しく増し、より高級感を有する立毛製品になる。
【００１４】
本発明において、電気植毛繊維製品のパイル部の少なくとも一部を形成するポリトリメチレンテレフタレート系繊維とは、トリメチレンテレフタレート単位を主たる繰り返し単位とするポリエステル繊維をいい、トリメチレンテレフタレート単位を約５０モル％以上、好ましくは７０モル％以上、さらには８０モル％以上、さらに好ましくは９０モル％以上のものをいう。従って、第三成分として他の酸成分及び／又はグリコール成分の合計量が、約５０モル％以下、好ましくは３０モル％以下、さらには２０モル％以下、さらに好ましくは１０モル％以下の範囲で含有されたポリトリメチレンテレフタレートを包含する。
【００１５】
ポリトリメチレンテレフタレートは、テレフタル酸又はその機能的誘導体と、トリメチレングリコール又はその機能的誘導体とを、触媒の存在下で、適当な反応条件下に結合せしめることにより合成される。この合成過程において、適当な一種又は二種以上の第三成分を添加して共重合ポリエステルとしてもよいし、又、ポリエチレンテレフタレート、ポリブチレンテレフタレート等のポリトリメチレンテレフタレート以外のポリエステル、ナイロンとポリトリメチレンテレフタレートを別個に合成した後、ブレンドしてもよい。
【００１６】
添加する第三成分としては、脂肪族ジカルボン酸（シュウ酸、アジピン酸等）、脂環族ジカルボン酸（シクロヘキサンジカルボン酸等）、芳香族ジカルボン酸（イソフタル酸、ソジウムスルホイソフタル酸等）、脂肪族グリコール（エチレングリコール、１，２−プロピレングリコール、テトラメチレングリコール等）、脂環族グリコール（シクロヘキサンジメタノール等）、芳香族を含む脂肪族グリコール（１，４−ビス（β−ヒドロキシエトキシ）ベンゼン等）、ポリエーテルグリコール（ポリエチレングリコール、ポリプロピレングリコール等）、脂肪族オキシカルボン酸（ω−オキシカプロン酸等）、芳香族オキシカルボン酸（Ｐ−オキシ安息香酸等）等がある。又、１個又は３個以上のエステル形成性官能基を有する化合物（安息香酸等又はグリセリン等）も重合体が実質的に線状である範囲内で使用できる。
【００１７】
さらに、二酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、難燃剤、制電剤、顔料、蛍光増白剤、赤外線吸収剤、消泡剤等が含有されていてもよい。
【００１８】
本発明で用いられるポリトリメチレンテレフタレート系繊維は次のような方法で得られる。まず、固有粘度０．４〜１．９、好ましくは０．７〜１．２の前記のポリエステルを溶融紡糸して、１５００ｍ／分程度の巻取り速度で未延伸糸を得た後、２〜３．５倍程度で延伸する方法や、紡糸−延伸工程を直結した直延法（スピンドロー法）、巻取り速度５０００ｍ／分以上の高速紡糸法（スピンテイクアップ法）等により長繊維を得ることができる。あるいは、２０００ｍ／分以上、好ましくは２５００〜４０００ｍ／分の巻取り速度で引取って得られる部分配向未延伸糸を用いることもでき、この場合には自然延伸倍率以下の倍率で延伸して長繊維を得ることができる。得られた長繊維を連続的に束にしてトウを形成するか、あるいは一度パッケージに巻き取った長繊維を再度解舒して、かせ揚げ機等を用いて束にしてもよい。また、溶融紡糸した未延伸糸を束にしてトウを形成した後に延伸してもよい。
【００１９】
ポリトリメチレンテレフタレート系繊維の好ましい特性としては、強度は２〜５ｃＮ／ｄｔｅｘ、好ましくは２．５〜４．５ｃＮ／ｄｔｅｘ、さらには３〜４．５ｃＮ／ｄｔｅｘが好ましい。伸度は３０〜６０％、好ましくは３５〜５５％、さらには４０〜５５％が好ましい。弾性率は３０ｃＮ／ｄｔｅｘ以下、好ましくは１０〜３０ｃＮ／ｄｔｅｘ、さらには１２〜２８ｃＮ／ｄｔｅｘ、特に１５〜２５ｃＮ／ｄｔｅｘが好ましい。１０％伸長時の弾性回復率は７０％以上、好ましくは８０％以上、さらには９０％以上、最も好ましくは９５％以上である。
【００２０】
繊維の形態は、長繊維でも短繊維でもよく、長さ方向に均一なものや太細のあるものでもよい。繊維の断面は、丸型、三角、Ｌ型、Ｔ型、Ｙ型、Ｗ型、八葉型、偏平、ドッグボーン型等の多角形型、多葉型、中空型や不定形なものでもよい。
【００２１】
パイルに使用するポリトリメチレンテレフタレート系繊維の単糸の太さは、製品用途に応じて適宜設定すればよい。例えば、椅子張り地椅子カバー、カーシート等、植毛表面が人の肌に直接触れる製品では０．２ｄｔｅｘ〜３０ｄｔｅｘ、好ましくは０．５ｄｔｅｘ〜２０ｄｔｅｘ、より好ましくは１ｄｔｅｘ〜１０ｄｔｅｘである。またカーペットやバスマット等においては０．５ｄｔｅｘ〜１００ｄｔｅｘ、好ましくは５ｄｔｅｘ〜８０ｄｔｅｘ、より好ましくは１０ｄｔｅｘ〜６０ｄｔｅｘ、最も好ましくは２０ｄｔｅｘ〜４０ｄｔｅｘである。
【００２２】
電気植毛用のパイルは、数十万〜数百万ｄｔｅｘの前記のトウや延伸糸の束を、任意の長さに切断して用いる。パイルをカットするカッティングマシンは、押し切り方式（いわゆるギロチンカッター）、回転刃方式（ロータリーカッター）等、いずれであってもよい。また、切断する際に水分を付与するウエットカッティングを採用してもよい。
【００２３】
パイルを形成する繊維を予め着色して使用することも可能であり、その方法は特に限定されるものではなく、原料着色、綛染色、トウ染色、パイルのパッケージ染色等により電気植毛前に染色する方法や、電気植毛後に反染め、捺染等を実施することにより、任意の色や柄を付与する方法等が採用される。原料着色する場合、一般的な堅牢度のよい顔料を選定して、性能のよいパイルを製造することができる。糸又はカットパイルを染色する場合、堅牢度のよい選択された分散染料を使用し、染色温度は通常９０〜１３５℃、好ましくは１００〜１３０℃の範囲で染色する。
【００２４】
電気植毛繊維製品の意匠性を向上させるため、異なる色で染色した任意の数の色相のパイルを任意の比率で混ぜることにより、カラーミックスにしてもよい。あるいは、ポリエチレンテレフタレート繊維やカチオン染料可染ポリエチレンテレフタレート繊維と併用することにより、ポリトリメチレンテレフタレート系繊維との染色性差を利用した後染めによる異色効果を得ることもできる。また、パイルの長さを変えることにより、シャンブレー調の意匠効果を得ることもできる。さらに、導電性繊維を併用して植毛することにより、制電性のある電気植毛繊維製品とすることもできる。
【００２５】
本発明の電気植毛用の繊維は、集合している短繊維の分離性、飛昇性を良好にするための電着処理を施すことが好ましい。電着処理に使用される薬品としては、塩化ナトリウム、塩化カリウム、塩化バリウム、塩化マグネシウム、塩化アンモニウム、硫酸ナトリウム、硫酸マグネシウム、硫酸アンモニウム、ケイ酸ナトリウム、ケイ酸カリウム、炭酸ナトリウム、硫酸ナトリウム等の無機塩類、アニオン活性剤、ノニオン活性剤、両性活性剤等の界面活性剤、コロイダルシリカ等の有機ケイ素を、適当に配合して用いればよい。
【００２６】
パイル用繊維を基布に接着するための樹脂は、電気植毛繊維製品の用途によって適宜選定でき、例えば、ポリ酢酸ビニル、合成ゴムラテックス、天然ゴムラテックス、アクリル酸エステルエマルジョン、ポリウレタン樹脂、ポリエステル樹脂、塩化ビニル等から任意に選定できる。又これらの樹脂をブレンドして用いることもできる。接着剤の塗布量は、接着剤の濃度、粘度により、必要な電気植毛繊維製品の性能を満足させる程度の範囲で塗布される。例えば、１５０〜５００ｇ／ｍ２の範囲で任意に選択でき、好ましくは２００〜４５０ｇ／ｍ２、より好ましくは２００〜４００ｇ／ｍ２である。
【００２７】
接着樹脂の基材への塗布方法は特に制限はなく、ドクターナイフ・コーターやロール・コーター、ロール・スクリーン・コーターといった方法を採用すればよい。柄植毛を行う時には、ロール・スクリーン・コーターを用いて、所望の柄形状に接着樹脂を塗布し、電気植毛を行えばよい。
【００２８】
電気植毛用の基材には制限はなく、不織布、織物、編物等の布帛や、樹脂フィルム、樹脂成型品、金属等を使用できる。素材も特に制限無く、布帛ではポリエステル系繊維、ポリアミド系繊維、ポリプロピレン繊維、セルロース繊維、アクリル繊維等、いずれであってもよい。カーペット等の敷物用途で使用される場合には、基布の寸法安定化のためガラス繊維スクリムを貼ってもよい。さらに、クッション性を用途、場所に適するよう、発泡素材（塩ビ等）をコーティング、またはラミネートしてもよく、カーペットの施工が便利な、一定寸法にカットしたタイルカーペットとしてもよい。
【００２９】
パイルの長さは、製品用途や使用するパイルの太さに応じて任意の長さを選定でき、通常０．５〜２０ｍｍ、好ましくは１〜１５ｍｍ、より好ましくは１〜１０ｍｍ、さらに好ましくは１〜５ｍｍである。
【００３０】
植毛する密度は、通常５０〜１０００ｇ／ｍ2、好ましくは６０〜６００ｇ／ｍ２、より好ましくは８０〜３００ｇ／ｍ２である。目付けが５０ｇ／ｍ２未満になると、電気植毛繊維製品として要求される美観やクッション性が不足する場合がある。目付けが１０００ｇ／ｍ２を超えると、硬い風合いとなったり、植毛時にパイルが連結して極板に接触し、いわゆるスパークを発生して電気植毛に困難をきたしたりする場合がある。
【００３１】
電気植毛加工は、相対する電極間に高電圧の静電界を発生させ、一方の電極側に接着樹脂を塗布した基剤を配置させ、電着処理されたパイルに電荷を与えて反対側の電極から基剤に向かってパイルを飛翔させて植毛するものである。
【００３２】
パイルを飛ばす方法としては、（イ）ダウンメソッド（パイルを上方より下方へ飛ばして植毛する方法）、（ロ）アップメソッド（パイルを下方より上方へ飛ばして植毛する方法）等があり、ダウンメソッドが多く採用されているが、限定されるものではない。
【００３３】
電極間隔は、パイルの長さによって変更される。パイル長が短い場合は電極間隔を小さく、パイル長が長い場合は電極間隔を大きくする。例えば、パイル長が０．５ｍｍの場合、電極間は５０ｍｍ以上とし、パイル長が３ｍｍの場合、電極間隔は２００ｍｍ以上が必要である。パイルの長さに対して電極間が十分大きければパイルの飛ぶ距離が大きくなり、接着剤層へより深く投錨することができ、パイルの接着強度を向上できる。電極にかける電圧は、電極間隔、パイル長、植毛密度、電着処理条件等により、１０〜１００ＫＶ程度の範囲内で任意に設定する。また、パイルがより強力に接着剤層に投錨されるよう、植毛時に基材を上下運動させてもよい。
【００３４】
植毛後は、パイルを完全に接着するため、接着樹脂の乾燥、架橋反応を行うための熱処理を行う。熱処理は、接着剤の種類、及び架橋剤の種類に適した温度や時間で行えばよい。熱処理の後、接着されていない余剰パイルを除去するため、エアーサクションやブラッシング、あるいは染色機等を用いて水洗処理を行うのが好ましい。
【００３５】
本発明の電気植毛繊維製品は、このようなポリトリメチレンテレフタレート系繊維を含むパイルを電気植毛された立毛品に昇華転写捺染した電気植毛繊維製品である。昇華転写捺染条件としては、従来のポリエチレンテレフタレート系繊維の昇華転写捺染条件が利用できるが、常圧よりも減圧雰囲気下での昇華転写捺染の方が本発明の目的達成上好ましい。
【００３６】
昇華転写捺染は、連続式でもバッチ式でもよい。例えば、分散染料としてはアゾ系、アントラキノン系、ニトロジフェニルアミン系等、染色時の圧力（真空度）は、通常２６６〜４０００Ｐａ、温度は、通常１５０〜２２０℃、好ましくは１５０〜２００℃、時間は、通常１０〜１２０秒であり、織物密度等の布帛仕様に応じて適宜選定すればよい。昇華転写捺染時に熱収縮が発生して捺染柄のズレが出ないように、電気植毛繊維製品を予め熱セットしておくことが好ましい。熱セツト条件としては、昇華転写捺染条件（温度及び時間）を参考にして適宜選定すればよい。
【００３７】
本発明の電気植毛繊維製品は、カーシート、椅子張り、タイルカーペット、壁装材等に用いられるが、これらに限定されるものではない。
【実施例】
【００３８】
以下、本発明を実施例により具体的に説明するが、本発明はこれら実施例にのみ限定されるものではない。
なお、実施例中の電気植毛繊維製品の評価は以下の方法で行った。
（１）図柄の鮮明性
繊維の染色加工技術者１０名により、下記基準により視覚判定し、その合計点数で評価した。
３点；転写紙の図柄対比遜色なく、鮮明な図柄である。
２点；転写紙の図柄対比やや鮮明性に欠ける。
１点；転写紙の図柄対比大きく鮮明性に欠ける。
（２）色の深み感
繊維の染色加工技術者１０名により、下記基準により視覚判定し、その合計点数で評価した。
３点；転写紙の図柄対比遜色なく、色に深みがある。
２点；転写紙の図柄対比やや色の深みに欠ける。
１点；転写紙の図柄対比大きく色の深みに欠ける。
【００３９】
（３）Ｌ値
色の深みを示す尺度として、Ｌ値を用いた。この値は布帛表面の色の深み感を分光測色計（Ｋｏｌｌｍｏｒｇｅｎ社製形式マクベスＭＳ−２０２０）を使用して、Ｌａｂ表色系におけるＬ値を測定した。Ｌ値は低い方が色の深み感が大きいことを示す。
（４）固有粘度
固有粘度［η］（ｄｌ／ｇ）は、次式の定義に基づいて求められる値である。
【００４０】
［η］＝ｌｉｍ（ηｒ−１）／Ｃ
Ｃ→０
式中のηｒは、純度９８％以上のｏ−クロロフェノール溶媒で溶解したポリトリメチレンテレフタレート糸又はポリエチレンテレフタレート糸の稀釈溶液の３５℃での粘度を、同一温度で測定した上記溶媒の粘度で除した値であり、相対粘度と定義されているものである。Ｃはｇ／１００ｍｌで表されるポリマー濃度である。
なお、固有粘度の異なるポリマーを用いた複合マルチフィラメントは、マルチフィラメントを構成するそれぞれの固有粘度を測定することは困難であるので、複合マルチフィラメントの紡糸条件と同じ条件で２種類のポリマーをそれぞれ単独で紡糸し、得られた糸を用いて測定した固有粘度を、複合マルチフィラメントを構成する固有粘度とした。
【００４１】
（５）１０％伸長時の弾性回復率
繊維をチャック間距離１０ｃｍで引っ張り試験機に取り付け、伸長率１０％まで引っ張り速度２０ｃｍ／ｍｉｎで伸長し１分間放置した。その後、再び同じ速度で収縮させ、応力−歪み曲線を描く。収縮中、応力がゼロになった時の伸度を残留伸度（Ａ）とする。弾性回復率は以下の式に従って求めた。
１０％伸長時の弾性回復率＝（１０−Ａ）／１０×１００（％）
【００４２】
［参考例１］
ポリトリメチレンテレフタレート繊維の製造例
（製造例１）
固有粘度［η］０．９のポリトリメチレンテレフタレートを、紡糸温度２６５℃、紡糸速度１２００ｍ／分で紡糸して未延伸糸を得た。次いで、ホットロール温度６０℃、ホットプレート温度１４０℃、延伸倍率３倍、延伸速度８００ｍ／分で延撚して、２２０ｄｔｅｘ／１０ｆ（２２ｄｔｅｘ／ｆ）の延伸糸を得た。
延伸糸の強伸度、弾性率及び１０％伸長時の弾性回復率は、各々、３．３ｃＮ／ｄｔｅｘ、４６％、２０ｃＮ／ｄｔｅｘ及び９８％であった。
（製造例２）
固有粘度［η］０．９のポリトリメチレンテレフタレートを、紡糸温度２６５℃、紡糸速度１２００ｍ／分で紡糸して未延伸糸を製造した。次いで、ホットロール温度６０℃、ホットプレート温度１４０℃、延伸倍率３倍、延伸速度８００ｍ／分で延撚して、９３ｄｔｅｘ／７２ｆ（１．３ｄｔｅｘ／ｆ）の延伸糸を得た。延伸糸の強伸度、弾性率及び１０％伸長時の弾性回復率は、各々、３．３ｃＮ／ｄｔｅｘ、４６％、２０ｃＮ／ｄｔｅｘ及び９８％であった。
【００４３】
［実施例１］
上記（製造例１）で得られたポリトリメチレンテレフタレート繊維を束ねて１００万ｄｔｅｘのトウとし、ギロチンカッターで２．５ｍｍにカットした。次いで、袋にパイルを詰め、パッケージ染色機に装填したのち、通常の方法で精練した。引き続き、グレイの分散染料、分散剤と共に投入し、２℃／分の昇温条件で１２０℃迄昇温し４０分染色後、通常の還元洗浄を施した。脱水乾燥後、パイルを袋から出し、攪拌機つきオープン釜で、ケイ酸ソーダ１．５％、コロイダルシリカ３％、ＰＨ４（酢酸にて）４０℃の条件で２０分間浸漬し、脱水乾燥して電着処理した。得られたパイルの分散性は良好であった。
【００４４】
ガラス繊維スクリムで寸法安定化した、目付け１００ｇ／ｍ２のポリエステル不織布に、アクリル酸エステルエマルジョン６０％及びポリウレタン樹脂４０％の混合接着樹脂、エポキシ系ウレタン架橋剤、アクリル用増粘剤からなる粘度１８０００ｃｐｓに調整した接着樹脂を均一に塗布し、電圧２５ｋＶ、電極間距離１０ｃｍの条件で電着処理したパイルをダウン法で飛翔させて電気植毛加工した。１５０℃で乾燥処理した後、余剰パイルを除去し、発泡塩ビ樹脂をラミネート接着してカーペットを製造した。得られた電気植毛カーペットは、表面平滑性に優れ、高級感のあるものであった。
【００４５】
この電気植毛カーペットに、上質紙を支持体とし昇華性分散染料を着色材とする転写紙を重ね、連続式減圧転写機で、２０００〜２６６６Ｐａ（１５〜２０Ｔｏｒｒ）、１８５℃の条件で５０秒間加熱加圧して昇華転写捺染した。
図柄の鮮明性、色の深みを評価した結果、極めて鮮明（２８点）、色に深みがある（２７点）結果であった。またＬ値は１８であった。
【００４６】
［比較例１］
ポリアミド繊維（ナイロン６６）の２２ｄｔｅｘ／ｆをパイルとして用い、パイル染色条件を、染料をポリアミド繊維用のグレイの酸性染料に変え、染色温度を１００℃とした以外は、実施例１と同様の方法で電気植毛カーペットを製造し、同様に昇華転写捺染を行った。
このカーペットの図柄の鮮明性を評価した結果は１８点、色の深みは色相もややくすみ気味で２０点であり、Ｌ値は２５であった。
【００４７】
［比較例２］
ポリエチレンテレフタレート繊維の２２ｄｔｅｘ／ｆをパイルとして用い、パイル染色温度を１３０℃とした以外は、実施例１と同様の方法で電気植毛カーペットを製造した。
このカーペットの図柄の鮮明性を評価した結果は２１点、色の深みは色相もややくすみ気味で２０点であり、Ｌ値は２３であった。
【００４８】
［実施例２］
上記（製造例２）で得られたポリトリメチレンテレフタレート繊維を束ねて１００万デシテックスのトウとし、ギロチンカッターで０．６ｍｍにカットした。次いで、袋にパイルを詰め、パッケージ染色機に装填したのち、通常の方法で精練した。引き続き、グレイの分散染料、分散剤と共に投入し、２℃／分の昇温条件で１２０℃迄昇温し４０分染色後、通常の還元洗浄を施した。脱水乾燥後、パイルを袋から出し、攪拌機つきオープン釜で、ケイ酸ソーダ１．５％、コロイダルシリカ３％、ＰＨ４（酢酸にて）４０℃の条件で２０分間浸漬し、脱水乾燥して電着処理した。得られたパイル分散性は良好であった。
【００４９】
ポリエチレンテレフタレート短繊維６５％、綿３５％、繊度２００ｄｔｅｘの紡績糸からなる椅子張り地用織物に、アクリル酸エステルエマルジョン６０％及びポリウレタン樹脂４０％の混合接着樹脂、エポキシ系ウレタン架橋剤、アクリル用増粘剤からなる粘度１８０００ｃｐｓに調整した接着樹脂を均一に塗布し、電着処理したパイルを電圧２５ｋＶ、電極間距離１０ｃｍの条件でダウン法で飛翔させて電気植毛加工し、１５０℃で乾燥処理した後、ブラッシング法にて余剰パイルを除去して電気植毛椅子張り地を得た。
【００５０】
この電気植毛椅子張り地に、上質紙を支持体とし昇華性分散染料を着色材とする転写紙を重ね、連続式減圧転写機で、２０００〜２６６６Ｐａ（１５〜２０Ｔｏｒｒ）、１８５℃の条件で５０秒間加熱加圧して昇華転写捺染した。
得られた電気植毛椅子張り地は、図柄の鮮明性、色の深みを評価した結果、極めて鮮明（２８点）、色に深みがあり（２８点）、またＬ値は１９であった。更にパイルの直毛性が良好で、しなやかな風合のものであった。
【００５１】
［比較例３］
ポリアミド繊維（ナイロン６６）の１．３ｄｔｅｘ／ｆをパイルとして用い、パイル染色条件を、染料をポリアミド繊維用のグレイの酸性染料に変え、染色温度を１００℃とした以外は、実施例２と同様の方法で電気植毛椅子張り地を製造し、同様に昇華転写捺染を行った。
この椅子張り地の図柄の鮮明性を評価した結果は１９点、色の深みは色相もややくすみ気味で２１点であり、Ｌ値は２５であった。
更に実施例２に比較し、パイル直毛性が低く、タッチも不良であった。
【００５２】
［比較例４］
ポリエチレンテレフタレート繊維の１．３ｄｔｅｘ／ｆをパイルとして用い、パイル染色温度を１３０℃とした以外は、実施例２と同様の方法で椅子張り地を製造した。
この椅子張り地の図柄の鮮明性を評価した結果は２１点、色の深みは色相もややくすみ気味で２１点であり、Ｌ値は２３であった。
【００５３】
［比較例５］
６枚筬を装備した１８ゲージ、釜間５ｍｍのダブルラッシェル機を用い、中間に位置する二枚の筬（Ｌ３、Ｌ４）から、連結糸として（製造例２）の９３ｄｔｅｘ／７２ｆのポリトリメチレンテレフタレートマルチフィラメントを供給した。編機前面に位置する二枚の筬（Ｌ１、Ｌ２）から表編地用糸として、同じ９３ｄｔｅｘ／７２ｆのポリトリメチレンテレフタレートマルチフィラメント仮撚加工糸を供給し、編機背面に位置する二枚の筬（Ｌ５、Ｌ６）から裏編地用糸として、同じ９３ｄｔｅｘ／７２ｆのポリトリメチレンテレフタレートマルチフィラメント仮撚加工糸をいずれもガイドに１イン１アウトの配列で供給した。打ち込み２６コース／インチで立体編物を製編し、機上卸し後、センターカットし、続いて７０℃で精練後、グレイの分散染料にて１２０℃で４０分染色後、通常の還元洗浄を施し、立毛編地を得た。
【００５４】
この立毛編地に、実施例２と同様に上質紙を支持体とし昇華性分散染料を着色材とする転写紙を重ね、連続式減圧転写機で、２０００〜２６６６Ｐａ（１５〜２０Ｔｏｒｒ）、１８５℃の条件で５０秒間加熱加圧して昇華転写捺染した。
得られた立毛編地は、実施例２と比較すると立毛繊維の直線性や編地表面の平滑性に劣り、図柄の鮮明性が２３点、色の深みは２２点であり、Ｌ値は２４であった。
【産業上の利用可能性】
【００５５】
本発明の多重電気植毛品は、椅子張り地、椅子カバー、家具、車両内装材（例えばカーシート、ピラー、ダッシュボード、ドアの内張り、天井材等）、カーペット、バスマット、台所用マット、宝石箱、玩具、置物類、履物類、業務用および家庭用暖房機器等の熱源周りや温風吹き出し口部（例えば電車やバス等の車両用暖房機、コタツ、ストーブ、ファンヒーター、パネルヒーター等）等に好適に利用可能である。